평균 입경 이 10 ~ 50 ㎚ 의 미립자 티타늄 다 이 옥사이드 73 g 에 알루미나 ( alumina ) 약 7 g 을 첨가 한 후 , 교반 하 고 여과 하 여 70 ~ 90 ℃ 에서 충분히 건조 하 였 다 . 다음 , 제조 된 티타늄 다 이 옥사이드 32 - 38 g 에 분산제 인 알루미늄 스테아 레이트 ( aluminum stearate ) 3 ~ 7 g 과 폴리 하이드 록 시스 테아 릭 애 씨드 ( polyhydroxystearic acid ) 3 ~ 6 g 을 첨가 한 후 , 3 시간 동안 약 49 - 53 g 의 C 12 - 15 알킬 벤조 에이트 에 분산 시켜 분산 형 티타늄 다 이옥 사이드 를 제조 하 였 다 .